(57)【特許請求の範囲】
【請求項１】
（ｉ）半導体装置をリードフレームのダイパッド領域に取り付け、
(ii)半導体装置上の電気的接触領域とリードフレーム上の電気的接触領域との間に電気的接続部を形成して、半導体装置とリードフレームとの組立体を形成し、
(iii) 前記組立体の露出面に密着性を向上する金属コーティングとして電気メッキプロセスにより無機Ｚｎ−Ｃｒコーティングを電気分解で形成し、
(iv) コーティングされた前記組立体を電気絶縁材料に封入する、
ようにした半導体装置パッケージの組立方法。
【請求項２】
半導体装置パッケージは表面実装型半導体装置パッケージである請求項１に記載の方法。
【請求項３】
コーティングされた前記組立体を封入した後に、リードフレームの未封入部からコーティングを除去するようにした請求項１あるいは２に記載の方法。
【請求項４】
リードフレームと、リードフレームの第１の部分に取り付けられた半導体装置と、半導体装置上の電気的接触領域からリードフレームの第２の部分上の電気的接触領域に延在する電気的接続部と、リードフレームと電気的接続部と半導体装置の表面上に電気メッキプロセスにより形成された密着性向上のための金属コーティングとしての無機Ｚｎ−Ｃｒコーティングと、半導体装置と電気的接続部とリードフレームの第１及び第２の部分を封入する電気絶縁材料とを備え、前記金属コーティングによりリードフレームと電気的接続部と半導体装置の表面と電気絶縁材料との密着性を向上させた半導体装置パッケージ。
【請求項５】
半導体装置は接着剤によりリードフレームの第１の部分に取り付けられている請求項４に記載の半導体装置パッケージ。
【請求項６】
半導体装置ははんだによりリードフレームの第１の部分に取り付けられている請求項４に記載の半導体装置パッケージ。
【請求項７】
半導体装置は表面実装型半導体装置である請求項４乃至６のいずれか１項に記載の半導体装置パッケージ。
【請求項８】
半導体装置はパワー半導体装置である請求項４乃至７のいずれか１項に記載の半導体装置パッケージ。
【請求項９】
リードフレームの第１の部分は半導体装置用ヒートシンクを形成しており、第１の部分の表面は電気絶縁材料により被覆されていない請求項４乃至８のいずれか１項に記載の半導体装置パッケージ。
【発明の詳細な説明】
【０００１】
【発明の属する技術分野】
本発明は半導体装置パッケージの組立方法に関し、特に組み立て後のパッケージ内の界面で層剥離をできるだけ抑制あるいは防止する組立方法に関する。
【０００２】
【従来の技術】
プラスチックの表面実装型半導体装置パッケージは、はんだリフローの間にクラックが発生しやすく、この現象は一般に「ポップコーン・クラック」と呼ばれている。半導体装置を封入するのに使用される成形コンパウンドは吸湿性があり周囲から湿気を容易に吸収するので、ポップコーン・クラックは発生する。はんだのリフロー間に、吸収された湿気の急速な蒸発と、パッケージ内の異なる材料間の熱膨張係数の不一致とが相俟って、高い熱応力が生じる。応力レベルが臨界閾値に一旦達すると、通常最も弱い界面で層剥離が発生し、層剥離によるキャビティ内に蒸気圧が発生し、ドーム状の特徴的な膨れが形成される。これにより結局封入材料のクラックが誘発される。
【０００３】
層剥離領域及び／又はクラックは腐食の問題を誘発し、パワーデバイスの熱的性能を変え、応力分布や集中に影響を与えることから、ポップコーン・クラックは、潜在的な信頼性の問題である。
【０００４】
成形コンパウンドとダイパッドの界面は層剥離を受けやすく、殆どのポップコーン問題の根源として知られている。パッケージがより大きくてより薄いと、状況は悪化する。さらに、湿気は、ポリマ／金属の界面耐久性を低下させるとともに、リフロー温度における成形コンパウンドの破壊じん性を低下させる。さらに、組立プロセス中における銅系リードフレーム材料の酸化により成形コンパウンドとダイパッドとの密着性が悪くなることがある。密着性低下の主な原因は、リードフレーム面上の弱い銅酸化層に起因するものだと考えられていた。成形コンパウンドと銅リードフレーム間の密着強度は酸化物の厚みが増大するにつれて減少することが、これまでの研究により報告されている。
【０００５】
【発明が解決しようとする課題】
成形コンパウンドとダイパッドとの密着性を増大する様々な技術が、ポップコーン・クラックを防止するための可能性のある解決策として提案されている。しかしながら、提案された解決策の殆どは、ポップコーン・クラックの問題を完全に解消するものではなく、コスト的に見込みがなかったり、大量生産に向かなかったりするものである。
【０００６】
例えば、シランカップリング剤のような有機密着性促進剤は、様々な界面での密着性を向上するためにダイ取付用接着剤や成形コンパウンドに広く使用されている。しかしながら、それらは温度に敏感で、例えばワイヤボンディング時における（一般的に２００℃以上の）高温で劣化しやすい。（"Olin A2"として商業的に知られ、Olin Metal Research Laboratoriesにより供給されている無機亜鉛クロム（Ｚｎ−Ｃｒ）リードフレーム・コーティングの使用は、ポップコーン・クラックを解消する上で有効であると思われている。しかしながら、Ｚｎ−Ｃｒコーティングは、電気めっきプロセスを介して電気分解でリードフレーム上に形成される。しかしながら、Ｚｎ−Ｃｒコーティング層の温度安定性により、Ｚｎ−Ｃｒコーティングはワイヤボンディング等のその後の固相ボンディング、融解あるいははんだ付け工程を妨げたり干渉したりする。したがって、コーティング工程時にボンディング／はんだ付け領域をマスクしたり、あるいは、これらの領域からコーティングを除去する必要がある。したがって、Ｚｎ−Ｃｒコーティングがなくポップコーン・クラックをなおも受けやすいリードフレームや半導体装置の面が完成したパッケージ内に存在する。
【０００７】
ポリイミドのようなチップ緩衛層が、熱的−機械的応力や成形コンパウンド／チップ界面での層剥離を極力抑えるために通常使用されている。しかしながら、ポリイミドは、湿気を吸収し、さらにポップコーン・クラックを引き起こす傾向にあるという欠点を持つ。
【０００８】
本発明は、従来技術の有するこのような問題点に鑑みてなされたものであり、組み立て後のパッケージ内の界面で層剥離をできるだけ抑制あるいは防止することができる半導体装置パッケージの組立方法を提供することを目的としている。
【０００９】
【課題を解決するための手段】
本発明の第１の形態にかかる半導体装置パッケージの組立方法においては、
(ｉ）半導体装置をリードフレームのダイパッド領域に取り付け、
(ii）半導体装置上の電気的接触領域とリードフレーム上の電気的接触領域との間に電気的接続部を形成して、装置／リードフレーム組立体（半導体装置とリードフレームとの組立体）を形成し、
(iii) 装置／リードフレーム組立体の露出面に密着性を向上する金属コーティングとして電気メッキプロセスにより無機Ｚｎ−Ｃｒコーティングを電気分解で形成し、
(iv) コーティングされた装置／リードフレーム組立体を電気絶縁材料に封入している。
【００１０】
本発明の第２の形態によれば、半導体装置パッケージは、リードフレームと、リードフレームの第１の部分に取り付けられた半導体装置と、半導体装置上の電気的接触領域からリードフレームの第２の部分上の電気的接触領域に延在する電気的接続部と、リードフレームと電気的接続部と半導体装置の表面上に電気メッキプロセスにより形成された密着性向上のための金属コーティングとしての無機Ｚｎ−Ｃｒコーティングと、半導体装置と電気的接続部とリードフレームの第１及び第２の部分を封入する電気絶縁材料とを備え、前記金属コーティングによりリードフレームと電気的接続部と半導体装置の表面と電気絶縁材料との密着性を向上させている。
【００１１】
好ましくは、密着性向上コーティングは金属コーティングであり、電気めっきプロセスを経て電解蒸着されるのが一般的である。
【００１２】
金属コーティングは、Olin A2のような無機Ｚｎ−Ｃｒコーティングであるのがよい。
【００１３】
通常は、半導体装置は、エポキシ・ダイ取付用接着剤あるいははんだによりリードフレームに取り付けられる。
【００１４】
好ましくは、半導体装置パッケージは表面実装型半導体装置パッケージである。
【００１５】
【発明の実施の形態】
以下、本発明にかかる半導体装置パッケージの組立方法の実施の形態について、図面を参照しながら説明する。
図１は表面実装型半導体装置パッケージ１の断面図であり、ダイパッド領域２ａとボンディングリード２ｂを有するリードフレーム２はＺｎ−Ｃｒコーティング３（Olin A2等）で被覆されており、これは半導体装置４をダイパッド領域２ａに取り付ける前に電気めっきプロセスを介して電気分解でリードフレーム上に形成される。
【００１６】
コーティング３の形成時、ワイヤ５が接合されるボンディングリード２ｂのボンディング領域７をマスクしたり、２段階のめっき及び剥離工程でＺｎ−Ｃｒコーティング３を形成する必要がある。一般に、ダイパッド領域２ａの一部をマスクしたり剥離したりして、半導体装置４とダイパッド領域２ａ間の電気的接地をしておく必要もある。
【００１７】
マスクをリードフレーム２より除去した後、あるいは、コーティング３を所定の領域より剥離した後、エポキシ・ダイ取付用接着剤６により半導体装置４はダイパッド部２ａに取り付けられる。取り付けられた半導体装置４とともにリードフレーム２はワイヤボンディングプロセスを経て、ボンディングリード２ｂ上のボンディング領域７と半導体装置４上の電気的接地領域との間にワイヤ５が接合される。
【００１８】
一般に、リードフレーム２は、リードフレームのストリップあるいはマトリクスを形成するために一体的に接合される多数のリードフレームの一つに過ぎない。ストリップあるいはマトリクス上の各リードフレーム２は、ダイパッド領域２ａとそれぞれのボンディングリード２ｂを持つ。リードフレーム２上の各ダイパッド領域２ａは、ダイ取付用接着剤６により取り付けられた半導体装置４を有する。多数の半導体装置４を搬送するストリップあるいはマトリクス中にリードフレーム２を設けることで、半導体装置パッケージ１の組み立て時のリードフレーム２の取り扱いが容易になる。
【００１９】
ワイヤボンディングプロセスの後、リードフレーム２のストリップあるいはマトリクスは成形プロセスを経て、封入剤８から突出するボンディングリード２ｂの末端のみを残して、ダイパッド領域２ａ、ボンディング領域７、半導体装置４、ワイヤ５の周囲に電気絶縁封入剤８が成形される。
【００２０】
成形プロセスの後、各半導体装置４とダイパッド領域２ａとボンディングリード２ｂを隣接する半導体装置４とそのダイパッド領域２ａとボンディングリード２ｂから分離するために、リードフレーム２は切り離される。成形プロセスの後、必要に応じ、コーティングをボンディングリード２ｂの末端から及び／又は突出するヒートシンク（もし、あれば）から除去することもできる。
【００２１】
この従来のコーティングプロセスには多数の欠点がある。特に、リードフレーム２を部分的にマスクしたり、さらにボンディング領域７やダイパッド領域２ａ上の接地ボンド領域のような領域からコーティングを剥離したりする必要がある。加えて、この従来のコーティングプロセスは、半導体装置４の表面を被覆することができない。したがって、この従来の組立法は、層剥離や、成形コンパウンド８と半導体装置４間の界面９におけるポップコーン・クラックを防止できない。
【００２２】
図２は、半導体装置パッケージ１と同じ構成要素を持つ半導体装置パッケージ１０の断面図を示しており、同一部品については図１と同じ参照番号を使用している。しかしながら、半導体装置パッケージ１０の組立プロセスは、図１に示される半導体装置パッケージ１に使用したものと多少相違している。
【００２３】
パッケージ１０の組み立てにおいて、半導体装置４は、Ｚｎ−Ｃｒコーティング３が形成される前に、エポキシ・ダイ取付用接着剤６によりダイパッド部２ａに取り付けられる。上述した例と同様に、リードフレーム２は当初は、ストリップあるいはマトリクスを形成するために一体的に接合された多数のリードフレーム２の一つである。半導体装置４がダイパッド部２ａに取り付けられる前に、取り付けられた半導体装置４とともにリードフレーム２のストリップあるいはマトリクスは、半導体装置４上の接触領域とボンディングリード２ｂ上のボンディング領域間にワイヤ５を接合するために、ワイヤボンディングプロセスを経る。
【００２４】
ワイヤボンディングプロセスの後、取り付けられた半導体装置４とワイヤボンド５とともにリードフレーム２のストリップあるいはマトリクスは、電気めっき浴に浸漬され、電気めっきプロセスにより、図示された領域のリードフレーム２上と、ワイヤボンド５上と、半導体装置４の導電面上に電気分解でＺｎ−Ｃｒコーティング３が形成される。
【００２５】
Ｚｎ−Ｃｒコーティング３の形成後、従来のパッケージ１と同様に、半導体装置４、リードフレーム２及びワイヤボンド５の周囲に電気絶縁封入剤８が成形される。リードフレーム２のストリップあるいはマトリクスはそれから、個々の半導体装置パッケージに分離される。
【００２６】
図３は、半導体装置パッケージ１０の組み立てに使用されたプロセスと類似したプロセスを使用して組み立てられた半導体装置パッケージ３０を示している。しかしながら、半導体装置４は、はんだ３１によりダイパッド領域２ａに取り付けられる。はんだ３１は導電性があるので、Ｚｎ−Ｃｒコーティング３もはんだ３１の側部に沿って形成される。
【００２７】
図４は、半導体装置パッケージ１０，３０の組み立てに使用されたプロセスと類似したプロセスを使用して組み立てられた半導体装置パッケージ４０を示している。しかしながら、パッケージ４０は、肉厚のダイパッド領域２ｃにはんだ３１により取り付けられたパワー半導体装置４１を有する。はんだ３１は導電性があるので、パッケージ３０と同様に、Ｚｎ−Ｃｒコーティング３ははんだ３１の側部に沿って形成される。加えて、ダイパッド領域２ｃの底面が材料８で被覆されておらず、はんだ３１は熱伝導性があるので、ダイパッド領域２ｃは装置４１のヒートシンクとして作用する。
【００２８】
装置パッケージ１０，３０，４０では、コーティングはリードフレーム２の未封入部から除去される。装置パッケージ１０，３０では、コーティングはボンディングリード２ｂの未封入部から除去される一方、装置パッケージ４０では、コーティングはリードフレーム２の未封入部及びダイパッド領域２ｃの表面４３から除去される。しかしながら、これらの領域からのコーティングの除去は必須ではなく、任意事項に過ぎない。
【００２９】
リードフレーム２のダイパッド領域２ａ，２ｃに半導体装置４，４１を取り付け、ワイヤボンド５を形成した後、Ｚｎ−Ｃｒコーティング３を形成することにより、コーティングプロセスの間、リードフレーム２のどの領域もマスクする必要がない。
【００３０】
さらに、ワイヤボンディングの後かつ成形前にコーティング３を形成することで、ワイヤボンディングされた組立体のすべてがコーティング形成のためにめっき浴に浸漬され、リードフレーム２から半導体装置４の電気的接触面に至る電路がワイヤ５により確立されるので、Ｚｎ−Ｃｒコーティング３は半導体装置４の電気的接触面にも形成される。装置４の表面上のコーティングの被覆度は、表面上の導電路の利用度に依存する。これは、装置設計、金属被覆の配分、装置パッシベーションの種類、内因性／外因性パッシベーションの存在、内因性／外因性電気的接触の存在により影響される。
【００３１】
電解蒸着の変形例として、コーティングを湿式化学触媒プロセスあるいは乾式物理的／化学的蒸着により形成することもできる。さらに、Ｚｎ−Ｃｒコーティングの蒸着を記載したが、本発明を使用して、どのような金属あるいは非金属コーティングを蒸着することもできる。
【００３２】
【発明の効果】
本発明の利点は、半導体装置とリードフレームとの間に電気的接続部が形成された後に、リードフレームと半導体装置上に密着性を向上するコーティングを蒸着することにより、密着性向上コーティングは半導体装置とリードフレームとの間の電気的接続部上にも蒸着される。密着性向上コーティングを電気めっきプロセスを介して電解蒸着すれば、電気的接続部はリードフレームから半導体装置に至る導電路を提供し、半導体装置の導電面上に密着性向上コーティングを電解蒸着することが可能になる。
【図面の簡単な説明】
【図１】  密着性向上コーティングを有する従来の表面実装型半導体装置パッケージの断面図である。
【図２】  半導体装置がエポキシ・ダイ取付用接着剤でリードフレームに取り付けられるとともに密着性向上コーティングを有する本発明にかかる表面実装型半導体装置パッケージの断面図である。
【図３】  半導体装置がはんだでリードフレームに取り付けられるとともに密着性向上コーティングを有する本発明にかかる表面実装型半導体装置パッケージの断面図である。
【図４】  突設されたヒートシンクを持つパワー半導体装置を有する表面実装型半導体装置パッケージの断面図である。
【図１】
0003964205.tif 000002
【図２】
0003964205.tif 000003
【図３】
0003964205.tif 000004
【図４】
0003964205.tif 000005